(57)【要約】【課題】Ｓｎ含有水中のＳｎをアルカリにより沈殿させた後に固液分離を行う場合に、ろ液中のＳｎ濃度が低く、ろ布が目詰まりし難い、Ｓｎ含有水の処理方法を提供する。【解決手段】Ｓｎを含むめっき液などのＳｎ含有水を撹拌しながら、このＳｎ含有水に粉末状の活性炭を投入し、水酸化ナトリウム水溶液などのアルカリ液を添加して、Ｓｎ含有水のｐＨが６．０〜８．０になったときに、アルカリ液の添加を停止して、攪拌を停止した後、フィルタープレスにより固液分離する。【選択図】なし【特許請求の範囲】
【請求項１】
Ｓｎ含有水に活性炭を投入し、アルカリ液を添加した後、固液分離することを特徴とする、Ｓｎ含有水の処理方法。
【請求項２】
前記Ｓｎ含有水が、Ｓｎを含むめっき液の廃液であることを特徴とする、請求項１に記載のＳｎ含有水の処理方法。
【請求項３】
前記Ｓｎ含有水が酸性であることを特徴とする、請求項１または２に記載のＳｎ含有水の処理方法。
【請求項４】
前記Ｓｎ含有水のｐＨが６未満であることを特徴とする、請求項１乃至３のいずれかに記載のＳｎ含有水の処理方法。
【請求項５】
前記Ｓｎ含有水のｐＨが４以下であることを特徴とする、請求項１乃至３のいずれかに記載のＳｎ含有水の処理方法。
【請求項６】
前記活性炭が、粉末状の活性炭であることを特徴とする、請求項１乃至５のいずれかに記載のＳｎ含有水の処理方法。
【請求項７】
前記活性炭の投入量が、前記Ｓｎ含有水中のＳｎ１重量部に対して０．１〜３．０重量部であることを特徴とする、請求項１乃至６のいずれかに記載のＳｎ含有水の処理方法。
【請求項８】
前記アルカリ液の添加により、前記活性炭を投入したＳｎ含有水のｐＨを６．０〜８．０にすることを特徴とする、請求項１乃至７のいずれかに記載のＳｎ含有水の処理方法。
【請求項９】
前記アルカリ液が、水酸化ナトリウム水溶液であることを特徴とする、請求項１乃至８のいずれかに記載のＳｎ含有水の処理方法。
【請求項１０】
前記固液分離が、フィルタープレスにより行われることを特徴とする、請求項１乃至９のいずれかに記載のＳｎ含有水の処理方法。
【発明の詳細な説明】
【技術分野】
【０００１】
本発明は、Ｓｎ含有水の処理方法に関し、特に、Ｓｎを含むめっき液などのＳｎを含有する廃液を処理する方法に関する。
【背景技術】
【０００２】
従来、Ｓｎなどの重金属を含有する廃水を処理する方法として、廃水中に酸化剤を添加した後、アルカリを添加して重金属の水酸化物を析出させ、この水酸化物を含む廃水中に凝結剤を添加し、凝集剤を添加して凝集物を生成させた後、この凝集物を沈殿除去し、この凝集物を沈殿除去した廃水の上澄み液を濾過して、上澄み液中に残存する凝集物を除去し、さらに、この上澄み液中に残存する重金属を吸着して除去する方法が提案されている（例えば、特許文献１参照）。
【先行技術文献】
【特許文献】
【０００３】
【特許文献１】特開２０１５−４７５３４号公報（段落番号０００９）
【発明の概要】
【発明が解決しようとする課題】
【０００４】
しかし、従来のＳｎ含有水の処理方法のように、Ｓｎ含有水中のＳｎをアルカリにより沈殿し、凝集剤を添加して凝集物を生成させた後に固液分離を行う方法では、固液分離後のろ液中のＳｎ濃度が高く、固液分離に使用したろ布の目詰まりの頻度が高いという問題がある。
【０００５】
したがって、本発明は、このような従来の問題点に鑑み、Ｓｎ含有水中のＳｎをアルカリにより沈殿させた後に固液分離を行う場合に、ろ液中のＳｎ濃度が低く、ろ布が目詰まりし難い、Ｓｎ含有水の処理方法を提供することを目的とする。
【課題を解決するための手段】
【０００６】
本発明者らは、上記課題を解決するために鋭意研究した結果、Ｓｎ含有水に活性炭を投入し、アルカリ液を添加した後、固液分離することにより、ろ液中のＳｎ濃度が低く、ろ布が目詰まりし難い、Ｓｎ含有水の処理方法を提供することができることを見出し、本発明を完成するに至った。
【０００７】
すなわち、本発明によるＳｎ含有水の処理方法は、Ｓｎ含有水に活性炭を投入し、アルカリ液を添加した後、固液分離することを特徴とする。このＳｎ含有水の処理方法において、Ｓｎ含有水として、Ｓｎを含むめっき液の廃液を使用することができる。このＳｎ含有水は、酸性であるのが好ましく、ｐＨが６未満であるのがさらに好ましく、ｐＨが４以下であるのが最も好ましい。また、活性炭は、粉末状の活性炭であるのが好ましく、活性炭の投入量は、Ｓｎ含有水中のＳｎ１重量部に対して０．１〜３．０重量部であるのが好ましい。また、アルカリ液の添加により、活性炭を投入したＳｎ含有水のｐＨを６．０〜８．０にするのが好ましく、アルカリ液として、水酸化ナトリウム水溶液を使用するのが好ましい。さらに、固液分離は、フィルタープレスにより行うのが好ましい。
【発明の効果】
【０００８】
本発明によれば、Ｓｎ含有水中のＳｎをアルカリにより沈殿させた後に固液分離を行う場合に、ろ液中のＳｎ濃度が低く、ろ布が目詰まりし難い、Ｓｎ含有水の処理方法を提供することができる。
【発明を実施するための形態】
【０００９】
本発明によるＳｎ含有水の処理方法の実施の形態では、Ｓｎ含有水に活性炭を投入し、アルカリ液を添加した後、固液分離する。
【００１０】
処理対象であるＳｎ含有水として、Ｓｎめっきに使用したＳｎめっき液（Ｓｎを含むめっき液）の廃液を使用することができる。このＳｎ含有水は、例えば、０．１〜１０ｇ／Ｌ程度（好ましくは０．５〜５ｇ／Ｌ程度）のＳｎと、アルキルスルホン酸、塩酸、硫酸などの酸を含み、１００質量ｐｐｍ以下（好ましくは５０質量ｐｐｍ以下）のＣｕ、Ｆｅ、Ｎｉなどを含んでもよい。このＳｎ含有水は、酸性であるのが好ましく、ｐＨが６未満であるのがさらに好ましく、ｐＨが４以下であるのが最も好ましい。
【００１１】
活性炭は、粉末状の活性炭であるのが好ましい。この活性炭は、Ｓｎ含有水のｐＨが低い状態で投入するのが好ましく、ｐＨが３以下のＳｎ含有水に投入してもよい。活性炭の投入量は、Ｓｎ含有水中のＳｎ１重量部に対して０．１〜３．０重量部であるのが好ましく、０．２〜２．０重量部であるのがさらに好ましい。また、アルカリ液の添加により、活性炭を投入したＳｎ含有水のｐＨを好ましくは６．０〜８．０、さらに好ましくは６．５〜７．５にして、Ｓｎ含有水を中和するのが好ましい。アルカリ液として、水酸化ナトリウム水溶液などを使用することができるが、水酸化ナトリウム水溶液を使用するのが好ましい。なお、活性炭の投入と、アルカリ液の添加は、Ｓｎ含有水を撹拌しながら行うのが好ましい。また、固液分離は、フィルタープレスにより行うのが好ましい。
【００１２】
このようにＳｎ含有水に活性炭を投入してアルカリ液を添加した後に固液分離すれば、ろ液中のＳｎ濃度を（例えば１ｐｐｍ以下に）低下させて、ろ液の排水処理費用を削減することができるとともに、フィルタープレスなどにより固液分離する際にろ布が目詰まりし難くすることができる。なお、固液分離後の（沈殿物、水酸化Ｓｎ、活性炭などの）固形物は、有価物として回収することができる。
【実施例】
【００１３】
以下、本発明によるＳｎ含有水の処理方法の実施例について詳細に説明する。
【００１４】
［実施例１］
２ｇ／ＬのＳｎと０．０２ｇ／ＬのＣｕと０．００６ｇ／ＬのＦｅとアルキルスルホン酸を含み、電気伝導率３０．０ｍＳ／ｃｍ、ｐＨ１．６３のＳｎ含有水５００Ｌを反応槽に入れ、Ｓｎ含有水を撹拌しながら、活性炭（和光純薬工業株式会社製の粉末活性炭（特級）（７４４０−４４−０）、粒径約５０μｍ）５００ｇ（１ｇ／Ｌ）（Ｓｎ１重量部に対して０．５重量部）を投入した後、４８質量％の水酸化ナトリウムを含む水酸化ナトリウム水溶液を添加して、Ｓｎ含有水のｐＨを調整し、Ｓｎ含有水のｐＨが７．００になったときに、水酸化ナトリウム水溶液の添加を停止して、攪拌を停止した。この溶液を（一部の沈殿物を除いて）フィルタープレス（日本エンバイロ工業株式会社製のＫＰＦ−３０Ｎ）内に圧入してろ過した。このフィルタープレス後のろ液中のＳｎ濃度をＩＣＰ発光分析装置により測定したところ、０．９０ｐｐｍと低かった。また、フィルタープレスのろ布の目詰まりはなかった。
【００１５】
［実施例２］
２ｇ／ＬのＳｎと０．０２ｇ／ＬのＣｕと０．００６ｇ／ＬのＦｅとアルキルスルホン酸を含み、電気伝導率２５．０ｍＳ／ｃｍ、ｐＨ１．７２のＳｎ含有水１０００Ｌを反応槽に入れ、Ｓｎ含有水を撹拌しながら、活性炭２ｋｇ（２ｇ／Ｌ）（Ｓｎ１重量部に対して１重量部）を投入した後、２５質量％の水酸化ナトリウム水溶液を添加して、Ｓｎ含有水のｐＨを調整し、Ｓｎ含有水のｐＨが７．００になったときに、水酸化ナトリウム水溶液の添加を停止して、攪拌を停止した。この溶液を実施例１と同様のフィルタープレス内に圧入してろ過した。このフィルタープレス後のろ液中のＳｎ濃度をＩＣＰ発光分析装置により測定したところ、０．１４ｐｐｍと低かった。また、フィルタープレスのろ布の目詰まりはなかった。
【００１６】
［実施例３］
２ｇ／ＬのＳｎと０．０２ｇ／ＬのＣｕと０．００６ｇ／ＬのＦｅとアルキルスルホン酸を含み、電気伝導率１２．５ｍＳ／ｃｍ、ｐＨ１．９６のＳｎ含有水１０００Ｌを反応槽に入れ、Ｓｎ含有水を撹拌しながら、活性炭２ｋｇを投入した後、２５質量％の水酸化ナトリウム水溶液を添加して、Ｓｎ含有水のｐＨを調整し、Ｓｎ含有水のｐＨが６．９３になったときに、水酸化ナトリウム水溶液の添加を停止して、攪拌を停止した。この溶液を実施例１と同様のフィルタープレス内に圧入してろ過した。このフィルタープレス後のろ液中のＳｎ濃度をＩＣＰ発光分析装置により測定したところ、０．００ｐｐｍであった。また、フィルタープレスのろ布の目詰まりはなかった。
【００１７】
［比較例１］
２ｇ／ＬのＳｎと０．０２ｇ／ＬのＣｕと０．００６ｇ／ＬのＦｅとアルキルスルホン酸を含み、電気伝導率３３．６ｍＳ／ｃｍ、ｐＨ１．３８のＳｎ含有水５００Ｌを反応槽に入れ、Ｓｎ含有水を撹拌しながら、４８質量％の水酸化ナトリウム水溶液を添加して、Ｓｎ含有水のｐＨを調整し、この水酸化ナトリウム水溶液の添加中に、珪藻土０．７ｋｇを投入するとともに、ポリアクリルアミド系高分子からなる凝集剤１００ｍＬを投入し、Ｓｎ含有水のｐＨが７．２８になったときに、水酸化ナトリウム水溶液の添加を停止して、攪拌を停止した。この溶液を実施例１と同様のフィルタープレス内に圧入してろ過した。このフィルタープレス後のろ液中のＳｎ濃度をＩＣＰ発光分析装置により測定したところ、３．６ｐｐｍと高かった。なお、フィルタープレスのろ布の目詰まりはなかったが、実施例１〜３と比べて、ろ布上の固形物の粘度が高く、ろ布から固形物を剥ぎ取り難かったため、固液分離を繰り返すと、ろ布が目詰まりし易くなると考えられる。
【００１８】
［比較例２］
２ｇ／ＬのＳｎと０．０２ｇ／ＬのＣｕと０．００６ｇ／ＬのＦｅとアルキルスルホン酸を含み、電気伝導率３０．０ｍＳ／ｃｍ、ｐＨ１．６３のＳｎ含有水５００Ｌを反応槽に入れ、Ｓｎ含有水を撹拌しながら、４８質量％の水酸化ナトリウム水溶液を添加して、Ｓｎ含有水のｐＨを調整し、Ｓｎ含有水のｐＨが７．００になったときに、活性炭５００ｇを投入し、水酸化ナトリウム水溶液の添加を停止して、攪拌を停止した。この溶液を実施例１と同様のフィルタープレス内に圧入してろ過した。このフィルタープレス後のろ液中のＳｎ濃度をＩＣＰ発光分析装置により測定したところ、３．５ｐｐｍと高かった。なお、フィルタープレスのろ布の目詰まりはなかったが、実施例１〜３と比べて、ろ布上の固形物の粘度が高く、ろ布から固形物を剥ぎ取り難かったため、固液分離を繰り返すと、ろ布が目詰まりし易くなると考えられる。